(57)【要約】【課題】  アンカ層を形成する際のスプレー塗装時に糸引きが発生することがなく、アンカ層の表面品質が高い装飾品及びその製造方法を提供する。【解決手段】  基板３０の上に、スプレー塗料を噴霧してアンカ層３１を形成するステップと、該アンカ層３１の上にインク受容層３３を形成するステップとを含み、前記スプレー塗料を重量比で、酢酸エチル１０に対してシクロヘキサノンを２〜４０の比率で配合した装飾品の製造方法である。【選択図】      図２
2005211883.tif 000002
【特許請求の範囲】
【請求項１】
基板（３０）の上に、スプレー塗料（４０）を噴霧するスプレー塗装をしてアンカ層（３１）を形成するステップと、該アンカ層（３１）の上にインク受容層（３３）を形成するステップとを含み、前記スプレー塗料（４０）を重量比で、主剤１０に対して遅乾溶剤を２〜４０の比率で配合することを特徴とする装飾品の製造方法。
【請求項２】
前記インク受容層（３３）の上に印刷層（３５）を形成するステップを更に含んでなることを特徴とする請求項１に記載の装飾品の製造方法。
【請求項３】
前記遅乾溶剤がシクロヘキサノンであることを特徴とする請求項１又は２に記載の装飾品の製造方法。
【請求項４】
前記遅乾溶剤の配合比率を、主剤１０に対して１０〜２０に設定することを特徴とする請求項１〜３のいずれか１項に記載の装飾品の製造方法。
【請求項５】
前記請求項１〜４のいずれか１項に記載の製造方法によって作成されたことを特徴とする装飾品。
【請求項６】
前記装飾品は、自動車の計器用表示板（１０）であることを特徴とする請求項５に記載の装飾品。
【発明の詳細な説明】
【技術分野】
【０００１】
本発明は、装飾品及びその製造方法に関し、更に詳しくは、自動車などの車両に用いられる透過照明式の自動車計器用表示板及びその製造方法に関する。
【背景技術】
【０００２】
通常、自動車における車両室内の前部には、インストルメントパネルが配設されており、該インストルメントパネルに自動車計器用表示板が設けられている。該自動車計器用表示板には、車速計やエンジン回転計などが配置されており、これらの車速計等には、目盛りや文字等が印刷されている。
【０００３】
また、前記自動車計器用表示板は、ポリカーボネート等の基板の上に、スプレー塗料を噴霧してアンカ層を形成し、該アンカ層の上にインク受容層及び印刷層を形成することによって製造している（例えば、特許文献１参照）。
【特許文献１】特開平１１−５８９３０号公報
【発明の開示】
【発明が解決しようとする課題】
【０００４】
しかしながら、前記従来技術においては、スプレー塗装によってアンカ層を形成しているが、図４に示すように、スプレー塗料１０１をスプレーガン１０２によって噴霧する際に、いわゆる糸引き１０３と呼ばれる現象が生じる。この糸引き１０３は、スプレー塗料１０１に揮発性の高い溶剤（例えば、トルエンなど）を配合した場合に、スプレー塗料１０１内のバインダーが固化することにより生じるものであり、糸引き１０３を起こしながら形成したアンカ層１０４の表面には、微細な凹凸形状が形成されている。従って、このアンカ層１０４の上に受容層及び印刷層を形成すると、これらの受容層及び印刷層の表面にも凹凸形状が現れ、表面品質が低下するおそれがある。
【０００５】
そこで、本発明は、アンカ層を形成する際のスプレー塗装において糸引きが発生することがなく、アンカ層の表面品質が高い装飾品及びその製造方法を提供することを目的とする。
【課題を解決するための手段】
【０００６】
前記請求項１に記載された装飾品の製造方法は、基板上に、スプレー塗料を噴霧するスプレー塗装をしてアンカ層を形成するステップと、該アンカ層の上にインク受容層を形成するステップとを含み、前記スプレー塗料を重量比で、主剤１０に対して遅乾溶剤を２〜４０の比率で配合することを特徴とする。
【０００７】
前記請求項２に記載された装飾品の製造方法は、請求項１に記載の装飾品の製造方法であって、前記インク受容層の上に印刷層を形成するステップを更に含んでなることを特徴とする。
【０００８】
前記請求項３に記載された装飾品の製造方法は、請求項１又は２に記載の装飾品の製造方法であって、前記遅乾溶剤がシクロヘキサノンであることを特徴とする。
【０００９】
前記請求項４に記載された装飾品の製造方法は、請求項１〜３のいずれか１項に記載の装飾品の製造方法であって、前記遅乾溶剤の配合比率を、主剤１０に対して１０〜２０に設定することを特徴とする。
【００１０】
前記請求項５に記載された装飾品は、前記請求項１〜４のいずれか１項に記載の装飾品の製造方法によって作成されたことを特徴とする。
【００１１】
前記請求項６に記載された装飾品は、前記請求項５に記載の装飾品であって、自動車の計器用表示板であることを特徴とする。
【発明の効果】
【００１２】
前記請求項１に記載された装飾品の製造方法によれば、スプレー塗料を重量比で、主剤１０に対して遅乾溶剤を２〜４０の比率で配合しているため、スプレー塗装においても、糸引き現象がなくなり、アンカ層の表面が平滑になり表面品質が向上する。従って、アンカ層の上に形成する受容層の表面品質も向上する。
【００１３】
従来は、揮発性の高いトルエン等の溶剤を配合したスプレー塗料を噴霧しているため、該スプレー塗料内のバインダーが固化し、糸引き現象が発生することがあった。しかし、本発明においては、揮発性の低い遅乾溶剤を、主剤１０に対して適正な配合比率である２〜４０の範囲で配合しているため、バインダーが固化しにくくなり、塗装後の表面品質が向上する。
【００１４】
前記請求項２に記載された装飾品の製造方法によれば、前記インク受容層の上に印刷層を形成するステップを含んでいるため、印刷層の表面も平滑になって表面品質が向上する。
【００１５】
前記請求項３に記載された装飾品の製造方法によれば、前記遅乾溶剤がシクロヘキサノンであるため、更に糸引き現象が減少し、アンカ層の表面が平滑になり表面品質が向上する。
【００１６】
前記請求項４に記載された装飾品の製造方法によれば、前記遅乾溶剤の配合比率を、主剤１０に対して１０〜２０に設定しているため、更に糸引き現象が減少し、アンカ層の表面が平滑になり表面品質が向上する。
【００１７】
前記請求項５に記載された装飾品によれば、前記請求項１〜４と同様の効果を得ることができる。
【００１８】
前記請求項６に記載された装飾品によれば、表面品質が良好な自動車の計器用表示板を得ることができる。
【発明を実施するための最良の形態】
【００１９】
以下、本発明の一実施形態を図面に基づいて説明する。
【００２０】
図１は、本発明の実施形態による自動車計器用表示板の正面図である。この自動車計器用表示板１０には、左端側に燃料計１１が表示され、該燃料計１１の下部には第１のワーニング部１２が表示されている。また、中央側には、車速計１３とエンジン回転計１４が表示され、右端側には水温計１５と第２のワーニング部１６が表示されている。なお、前記車速計１３とエンジン回転計１４との間の上部には、第３のワーニング部１７が表示されている。
【００２１】
そして、前記自動車計器用表示板１０には、例えば白色の文字、数字、目盛り及び記号等が記載されている。例えば、車速計１３には、「ｋｍ／ｈ」という文字１８、「１８０」という速度を示す数字１９、及び目盛り２０が示されている。また、例えば、第３のワーニング部１７においては、ハザードランプの矢印の記号２１が示されている。なお、これらの文字１８や目盛り２０などの表示がない、いわゆる下地部分は、例えば黒色の遮光部２２に形成されている。
【００２２】
ここで、表示板１０は大まかに３つに分けることができる。即ち、バックライト非点灯時における所望の表示色を発する一方でバックライト点灯時には所望の透過光色を発する、例えば車速計１３における文字１８や目盛り２０等の透光部と、バックライト非点灯時には表示板の下地部分の色と同等（同系色）で昼夜限らず乗員が認識し難い一方でバックライト点灯時は透過光色により文字や記号等が認識できる前記第１〜第３のワーニング部１２，１６，１７の半透光部と、文字１８等の表示がない下地部分の遮光部２２とから構成されている。
【００２３】
図２は、前記自動車計器用表示板の拡大断面図であり、上側が表面側で、下側が裏面側に配置されている。最も下側には、表示板用基板が配置され、該表示板用基板の上にはアンカ層３１が形成されている。このアンカ層３１の上には、インク受容層を介して２層の印刷層３５，３５が形成されている。
【００２４】
前記表示板用基板３０は、ほぼ透明な合成樹脂、例えばポリカーボネート（ＰＣ）、ポリカーボネートＡＢＳ、及びＡＢＳ等から構成されている。また、この表示板用基板３０の表面側に形成されているアンカ層（定着層）３１は、２μｍ程度の厚さに形成され、さらにその上のインク受容層３３の厚さは２０μｍ程度に形成されている。
【００２５】
また、前記印刷層３５は、意匠用の印刷層を２層に亘って塗装したものであり、この印刷層３５は、例えばインクジェット印刷工法によって形成することができる。
【００２６】
このインクジェット印刷工法によれば、インク受容層３３の表面に黒色インクの小さな液滴を吹き付けて浸透させることによって形成することができる。この印刷層３５が形成された遮光部２２は、インク受容層３３によりインクの吸収性が充分確保されており、インクがにじむことなく発色性も良好に保たれる。従って、文字１８や目盛り２０となる透光部と遮光部２２との境目も明確に形成されるため、文字１８や目盛り２０の明瞭さが確保される。
【００２７】
次いで、本実施形態による自動車計器用表示板の製造方法を簡単に説明する。
【００２８】
まず、表示板用基板３０の表面をエタノール等の洗浄液で洗浄したのち、図３に示すように、表示板用基板３０の表面にスプレー塗料４０を噴霧してスプレー塗装を行うことによって、所定の膜厚、例えば２〜５μｍになるようにアンカ層３１を形成する。例えば図外の作業者がスプレーガン４１を把持し、基板３０の上をその表面に沿ってスプレーガン４１を平行移動させながら、スプレー塗料４０を噴霧することによってスプレー塗装を行う。ここで、前記スプレー塗料４０には、遅乾溶剤であるシクロヘキサノンが適量含まれているため、バインダーが固化しにくく、糸引きもない状態で塗装を行うことができる。
【００２９】
次に、アンカ層３１の表面にプラズマ照射等を施して表面濡れ性を向上させたのち、インク受容層３３を膜厚が所定の厚さ、例えば約２０μｍとなるようにコーター等で塗布する。そして、インク受容層３３の上から印刷層３５をインクジェット印刷工法等を用いて印刷する。
【００３０】
以下に、前記アンカ層３１を形成する際のスプレー塗装及びスプレー塗料について説明する。
【００３１】
前記スプレー塗料４０は、酢酸エチル等の主剤と、硬化剤と、シクロヘキサノン等の溶剤とを含んでおり、これらの配合比率は、重量比で、１０：１：（２〜４０）に設定されており、１０：１：（１０〜２０）が更に望ましい。また、前記溶剤は、トルエン等よりも揮発性の低い溶剤であり、前述したように、シクロヘキサノンが最も望ましい。
【００３２】
そして、スプレー塗装は、作業者がスプレーガン４１を把持して塗装を行っても良く、ロボットのハンドにスプレーガン４１を取り付けて塗装させても良い。このスプレーガン４１は、例えば、型式：メサックＧ−０５Ａ、口径：φ０．８ｍｍ、霧化圧：０．１５ｍＰａ及びパターン圧：０．１８ｍＰａの仕様のものを好適に用いることができる。また、ポンプとしては、例えば、種類：ギヤポンプ、吐出量：６０ｃｃ／ｍｉｎのものを好適に用いることができる。さらに、ロボット塗装による場合は、スプレーガン４１の移動ストローク：５０ｍｍ、移動速度：０．４ｍ／ｓｅｃ、スプレーガン４１と基板３０との距離：１５０ｍｍ、塗り重ね回数：１回、及び乾燥時間：１００℃×３０ｓｅｃの条件を適用することができる。前記スプレーガン４１は極力、微粒化できるものが望ましく、特に静電塗装ガンが好ましい。ただし、これらのスプレーガン４１やポンプの仕様等は、一例であり、他の仕様等も好適に採用することができる。
【００３３】
本実施形態によれば、アンカ層３１を形成する際のスプレー塗装において糸引きがなくなり、ムラなく塗装を行うことができ、アンカ層３１の膜厚を均一化することができる。また、アンカ層３１の上のインク受容層３３もムラなく形成することができる。さらに、印刷層３５をインクジェット印刷によって形成する場合にも、印刷層３５の色ムラがなくなり、外観品質が向上する。このため、表示板１０を透過する透過照明の色や明るさも安定する。
【００３４】
なお、前記実施形態においては、図２，３に示すように、基板３０の表面側にのみアンカ層３１やインク受容層３３を形成したが、本発明はこれに限定されず、基板３０の表面側及び裏面側の双方に、アンカ層３１等を形成することもできる。
【図面の簡単な説明】
【００３５】
【図１】本実施形態による自動車計器用表示板を表面側から見た正面図である。
【図２】本実施形態による自動車計器用表示板の断面図である。
【図３】本実施形態による表示板用基板の上に、スプレー塗装によってアンカ層を形成している状態を示す側面図である。
【図４】従来技術によるアンカ層の形成方法を示す側面図である。
【符号の説明】
【００３６】
１０  自動車計器用表示板（装飾品）
３０  表示板用基板
３１  アンカ層
３３  インク受容層
３５  印刷層
４０  スプレー塗料
【図１】
2005211883.tif 000003
【図２】
2005211883.tif 000004
【図３】
2005211883.tif 000005
【図４】
2005211883.tif 000006